(57)【要約】【課題】タイヤのブレーキ性能及び耐破壊性を十分に確保しながら、グリップ性能及び操縦安定性を向上させることが可能なゴム組成物を提供する。【解決手段】ガラス転移温度（Ｔg）が異なる二種類のブロック成分（Ａ-１）及び（Ａ-２）からなる直鎖状ブロック共重合体（Ａ）を含むゴム成分100質量部に対して、芳香族ビニル化合物−共役ジエン化合物共重合体又は共役ジエン化合物重合体であって、ポリスチレン換算重量平均分子量が1.0×103〜2.0×105である低分子量重合体（Ｂ）を10〜200質量部配合してなり、前記直鎖状ブロック共重合体（Ａ）が、(Ａ-１)−(Ａ-２)−(Ａ-１)タイプ及び(Ａ-２)−(Ａ-１)−(Ａ-２)タイプの少なくとも一方を含むことを特徴とするゴム組成物である。【選択図】なし【特許請求の範囲】
【請求項１】
芳香族ビニル化合物−共役ジエン化合物共重合体又は共役ジエン化合物重合体のブロック成分（Ａ-１）と、該ブロック成分（Ａ-１）よりガラス転移温度（Ｔg）が高い芳香族ビニル化合物−共役ジエン化合物共重合体又は共役ジエン化合物重合体のブロック成分（Ａ-２）とからなる直鎖状ブロック共重合体（Ａ）を含むゴム成分100質量部に対して、芳香族ビニル化合物−共役ジエン化合物共重合体又は共役ジエン化合物重合体であって、ポリスチレン換算重量平均分子量が1.0×103〜2.0×105である低分子量重合体（Ｂ）を10〜200質量部配合してなり、
前記直鎖状ブロック共重合体（Ａ）が、(Ａ-１)−(Ａ-２)−(Ａ-１)タイプ及び(Ａ-２)−(Ａ-１)−(Ａ-２)タイプの少なくとも一方を含むことを特徴とするゴム組成物。
【請求項２】
前記ブロック成分（Ａ-１）及び／又はブロック成分（Ａ-２）が、ポリブタジエン又はスチレン−ブタジエン共重合体であることを特徴とする請求項１に記載のゴム組成物。
【請求項３】
前記低分子量重合体（Ｂ）が、ポリブタジエン又はスチレン−ブタジエン共重合体であることを特徴とする請求項１に記載のゴム組成物。
【請求項４】
前記ブロック成分（Ａ-１）のガラス転移温度（Ｔg1）が-100℃〜-10℃の範囲であり、前記ブロック成分（Ａ-２）のガラス転移温度（Ｔg2）が-50℃〜100℃の範囲であることを特徴とする請求項１に記載のゴム組成物。
【請求項５】
前記ブロック成分（Ａ-１）のガラス転移温度（Ｔg1）が-80℃〜-30℃の範囲であり、前記ブロック成分（Ａ-２）のガラス転移温度（Ｔg2）が-40℃〜0℃の範囲であることを特徴とする請求項４に記載のゴム組成物。
【請求項６】
前記ブロック成分（Ａ-１）の芳香族ビニル化合物の結合量(Ｓ1)（質量％）と共役ジエン化合物部分のビニル結合量(Ｖ1)（％）とが、下記式(I)：
0 ≦ Ｓ1 ＋ Ｖ1／2 ≦ 70  ・・・  (I)
の関係を満たし、かつ、前記ブロック成分（Ａ-２）の芳香族ビニル化合物の結合量(Ｓ2)（質量％）と共役ジエン化合物部分のビニル結合量(Ｖ2)（％）とが、下記式(II)：
35 ≦ Ｓ2 ＋ Ｖ2／2 ≦ 100  ・・・  (II)
の関係を満たすことを特徴とする請求項１に記載のゴム組成物。
【請求項７】
前記ブロック成分（Ａ-１）の芳香族ビニル化合物の結合量(Ｓ1)（質量％）と共役ジエン化合物部分のビニル結合量(Ｖ1)（％）とが、下記式(III)：
25 ≦ Ｓ1 ＋ Ｖ1／2 ≦ 60  ・・・  (III)
の関係を満たし、かつ、前記ブロック成分（Ａ-２）の芳香族ビニル化合物の結合量(Ｓ2)（質量％）と共役ジエン化合物部分のビニル結合量(Ｖ2)（％）とが、下記式(IV)：
50 ≦ Ｓ2 ＋ Ｖ2／2 ≦ 80  ・・・  (IV)
の関係を満たすことを特徴とする請求項６に記載のゴム組成物。
【請求項８】
前記直鎖状ブロック共重合体（Ａ）は、ポリスチレン換算重量平均分子量が8.0×105〜3.0×106であることを特徴とする請求項１に記載のゴム組成物。
【請求項９】
前記直鎖状ブロック共重合体（Ａ）は、ポリスチレン換算重量平均分子量が1.1×106〜2.5×106であることを特徴とする請求項８に記載のゴム組成物。
【請求項１０】
前記直鎖状ブロック共重合体（Ａ）は、ポリスチレン換算重量平均分子量が1.3×106〜2.0×106であることを特徴とする請求項９に記載のゴム組成物。
【請求項１１】
前記直鎖状ブロック共重合体（Ａ）が、リチウム系重合開始剤で重合されたことを特徴とする請求項１に記載のゴム組成物。
【請求項１２】
前記低分子量重合体（Ｂ）が、リチウム系重合開始剤で重合されたことを特徴とする請求項１に記載のゴム組成物。
【請求項１３】
前記直鎖状ブロック共重合体（Ａ）は、該直鎖状ブロック共重合体（Ａ）を形成する各ブロック成分を、該ブロック成分の配列に従い順に重合して得られたことを特徴とする請求項１又は１１に記載のゴム組成物。
【請求項１４】
前記リチウム系重合開始剤が、重合の活性点を二箇所有することを特徴とする請求項１１に記載のゴム組成物。
【請求項１５】
前記直鎖状ブロック共重合体（Ａ）は、共役ジエン化合物部分のビニル結合量が10〜80％の範囲であり、芳香族ビニル化合物の結合量が0〜70質量％の範囲であることを特徴とする請求項１に記載のゴム組成物。
【請求項１６】
前記低分子量重合体（Ｂ）は、共役ジエン化合物部分のビニル結合量が10〜80％の範囲であり、芳香族ビニル化合物の結合量が0〜60質量％の範囲であることを特徴とする請求項１に記載のゴム組成物。
【請求項１７】
前記ブロック成分（Ａ-１）の芳香族ビニル化合物の結合量（Ｓ1）と前記ブロック成分（Ａ-２）の芳香族ビニル化合物の結合量（Ｓ2）との差が、10〜30質量％であることを特徴とする請求項１に記載のゴム組成物。
【請求項１８】
前記ブロック成分（Ａ-１）の芳香族ビニル化合物の結合量（Ｓ1）と前記ブロック成分（Ａ-２）の芳香族ビニル化合物の結合量（Ｓ2）との差が、15〜25質量％であることを特徴とする請求項１７に記載のゴム組成物。
【請求項１９】
前記ブロック成分（Ａ-１）のガラス転移温度（Ｔg1）と前記ブロック成分（Ａ-２）のガラス転移温度（Ｔg2）との差が、5℃〜30℃であることを特徴とする請求項１に記載のゴム組成物。
【請求項２０】
前記ブロック成分（Ａ-１）と前記ブロック成分（Ａ-２）との質量比（Ａ-１／Ａ-２）が、1／9〜9／1であることを特徴とする請求項１に記載のゴム組成物。
【請求項２１】
前記ブロック成分（Ａ-１）の芳香族ビニル化合物の結合量（Ｓ1）が5〜40質量％であり、前記ブロック成分（Ａ-２）の芳香族ビニル化合物の結合量（Ｓ2）が15〜70質量％であることを特徴とする請求項１に記載のゴム組成物。
【請求項２２】
前記ブロック成分（Ａ-１）の芳香族ビニル化合物の結合量（Ｓ1）が15〜30質量％であり、前記ブロック成分（Ａ-２）の芳香族ビニル化合物の結合量（Ｓ2）が30〜55質量％であることを特徴とする請求項２１に記載のゴム組成物。
【請求項２３】
前記直鎖状ブロック共重合体（Ａ）が、更に(Ａ-１)−(Ａ-２)タイプを含有することを特徴とする請求項１に記載のゴム組成物。
【請求項２４】
前記直鎖状ブロック共重合体（Ａ）を含むゴム成分100質量部に対し、カーボンブラック及び／又は無機充填剤を10〜200質量部含有することを特徴とする請求項１に記載のゴム組成物。
【請求項２５】
請求項１〜２４のいずれかに記載のゴム組成物をトレッドゴムに用いたことを特徴とする空気入りタイヤ。
【発明の詳細な説明】
【技術分野】
【０００１】
本発明は、ゴム組成物及び該ゴム組成物を用いた空気入りタイヤに関し、特にタイヤのトレッドゴムに用いることにより、タイヤの操縦安定性、耐破壊性、ブレーキ性能及びグリップ性能を高度にバランスさせることが可能なゴム組成物に関するものである。
【背景技術】
【０００２】
近年の自動車の高度な動力性能の進化に対して、タイヤの特性として、より優れた操縦安定性、特に乾燥路面での操縦安定性が求められるようになってきた。他方、経済性及び安全性の観点からは、タイヤの耐破壊性を十分に確保することも重要な課題である。これに対して、タイヤに高い操縦安定性を付与するために、カーボンブラックを高充填したゴム組成物をトレッドゴムに適用し、ゴム組成物のヒステリシスをグリップに活かす方法、樹脂を高充填したゴム組成物をトレッドゴムに適用し、該樹脂のアドヒージョン効果をグリップに活かす方法等が採られてきた。しかしながら、これらの方法により操縦安定性が改良されたタイヤは、低温（約20℃）での弾性率（Ｇ’）が上昇し、ブレーキ性能が悪化するという問題があった。
【０００３】
これに対し、ガラス転移温度（Ｔg）が低い可塑剤を配合したゴム組成物をトレッドゴムに適用すると、タイヤのブレーキ性能が改良されるものの、高温（約60℃）での弾性率（Ｇ’）が低下し、タイヤの操縦安定性が低下するという問題があった。
【発明の開示】
【発明が解決しようとする課題】
【０００４】
そこで、本発明の目的は、上記従来技術の問題を解決し、タイヤのトレッドゴムに用いることにより、タイヤのブレーキ性能及び耐破壊性を十分に確保しながら、グリップ性能及び操縦安定性を向上させることが可能なゴム組成物を提供することにある。また、本発明の他の目的は、かかるゴム組成物をトレッドゴムに用いた、操縦安定性、グリップ性能、ブレーキ性能及び耐破壊性が高度にバランスされた空気入りタイヤを提供することにある。
【課題を解決するための手段】
【０００５】
本発明者は、上記目的を達成するために鋭意検討した結果、ガラス転移温度（Ｔg）の異なる二種類のブロック成分からなり、特定のブロック構造を有する直鎖状のブロック共重合体を含むゴム成分に、特定の分子量を有する低分子量重合体を配合したゴム組成物を、タイヤのトレッドゴムに用いることで、タイヤのブレーキ性能及び耐破壊性を十分に確保しながら、グリップ性能及び操縦安定性を改善できることを見出し、本発明を完成させるに至った。
【０００６】
即ち、本発明のゴム組成物は、芳香族ビニル化合物−共役ジエン化合物共重合体又は共役ジエン化合物重合体のブロック成分（Ａ-１）と、該ブロック成分（Ａ-１）よりガラス転移温度（Ｔg）が高い芳香族ビニル化合物−共役ジエン化合物共重合体又は共役ジエン化合物重合体のブロック成分（Ａ-２）とからなる直鎖状ブロック共重合体（Ａ）を含むゴム成分100質量部に対して、芳香族ビニル化合物−共役ジエン化合物共重合体又は共役ジエン化合物重合体であって、ポリスチレン換算重量平均分子量が1.0×103〜2.0×105である低分子量重合体（Ｂ）を10〜200質量部配合してなり、
前記直鎖状ブロック共重合体（Ａ）が、(Ａ-１)−(Ａ-２)−(Ａ-１)タイプ及び(Ａ-２)−(Ａ-１)−(Ａ-２)タイプの少なくとも一方を含むことを特徴とする。
【０００７】
なお、上記ポリスチレン換算重量平均分子量は、ゲル浸透クロマトグラフィー（ＧＰＣ）で測定した値である。また、各ブロック成分のガラス転移温度（Ｔg）とは、ブロック成分（Ａ-１）及び（Ａ-２）をモデルとした重合体をそれぞれ合成し、得られた各重合体についてのガラス転移温度（Ｔg）であり、ここで、ガラス転移温度（Ｔg）は、ＡＳＴＭ Ｄ３４１８−８２に準拠し、示差走査熱量計（ＤＳＣ）を用いて測定した外挿開始温度（extrapolated onset temperature）；Ｔfとする。更に、(Ａ-１)−(Ａ-２)−(Ａ-１)タイプ等の表記は、直鎖状ブロック共重合体（Ａ）の構造におけるブロック成分（Ａ-１）及びブロック成分（Ａ-２）の配列を示す。
【０００８】
本発明のゴム組成物の好適例においては、前記ブロック成分（Ａ-１）及び／又はブロック成分（Ａ-２）が、ポリブタジエン又はスチレン−ブタジエン共重合体である。
【０００９】
本発明のゴム組成物の他の好適例においては、前記低分子量重合体（Ｂ）が、ポリブタジエン又はスチレン−ブタジエン共重合体である。
【００１０】
本発明のゴム組成物は、前記ブロック成分（Ａ-１）のガラス転移温度（Ｔg1）が-100℃〜-10℃の範囲であり、前記ブロック成分（Ａ-２）のガラス転移温度（Ｔg2）が-50℃〜100℃の範囲であることが好ましく、前記ブロック成分（Ａ-１）のガラス転移温度（Ｔg1）が-80℃〜-30℃の範囲であり、前記ブロック成分（Ａ-２）のガラス転移温度（Ｔg2）が-40℃〜0℃の範囲であることが更に好ましい。
【００１１】
本発明のゴム組成物は、前記ブロック成分（Ａ-１）の芳香族ビニル化合物の結合量(Ｓ1)（質量％）と共役ジエン化合物部分のビニル結合量(Ｖ1)（％）とが、下記式(I)：
0 ≦ Ｓ1 ＋ Ｖ1／2 ≦ 70  ・・・  (I)
の関係を満たし、かつ、前記ブロック成分（Ａ-２）の芳香族ビニル化合物の結合量(Ｓ2)（質量％）と共役ジエン化合物部分のビニル結合量(Ｖ2)（％）とが、下記式(II)：
35 ≦ Ｓ2 ＋ Ｖ2／2 ≦ 100  ・・・  (II)
の関係を満たすことが好ましい。
【００１２】
この場合において、前記ブロック成分（Ａ-１）の芳香族ビニル化合物の結合量(Ｓ1)（質量％）と共役ジエン化合物部分のビニル結合量(Ｖ1)（％）とが、下記式(III)：
25 ≦ Ｓ1 ＋ Ｖ1／2 ≦ 60  ・・・  (III)
の関係を満たし、かつ、前記ブロック成分（Ａ-２）の芳香族ビニル化合物の結合量(Ｓ2)（質量％）と共役ジエン化合物部分のビニル結合量(Ｖ2)（％）とが、下記式(IV)：
50 ≦ Ｓ2 ＋ Ｖ2／2 ≦ 80  ・・・  (IV)
の関係を満たすことが更に好ましい。
【００１３】
本発明のゴム組成物において、前記直鎖状ブロック共重合体（Ａ）は、ポリスチレン換算重量平均分子量が8.0×105〜3.0×106であることが好ましく、1.1×106〜2.5×106であることが更に好ましく、1.3×106〜2.0×106であることが一層好ましい。
【００１４】
本発明のゴム組成物の他の好適例においては、前記直鎖状ブロック共重合体（Ａ）が、リチウム系重合開始剤で重合される。ここで、該リチウム系重合開始剤としては、重合の活性点を二箇所有するものが好ましい。なお、該直鎖状ブロック共重合体（Ａ）は、該直鎖状ブロック共重合体（Ａ）を形成する各ブロック成分を、該ブロック成分の配列に従い順に重合して得られることが好ましい。
【００１５】
本発明のゴム組成物の他の好適例においては、前記低分子量重合体（Ｂ）が、リチウム系重合開始剤で重合される。
【００１６】
本発明のゴム組成物において、前記直鎖状ブロック共重合体（Ａ）は、共役ジエン化合物部分のビニル結合量が10〜80％の範囲であり、芳香族ビニル化合物の結合量が0〜70質量％の範囲であることが好ましい。
【００１７】
本発明のゴム組成物において、前記低分子量重合体（Ｂ）は、共役ジエン化合物部分のビニル結合量が10〜80％の範囲であり、芳香族ビニル化合物の結合量が0〜60質量％の範囲であることが好ましい。
【００１８】
本発明のゴム組成物は、前記ブロック成分（Ａ-１）の芳香族ビニル化合物の結合量（Ｓ1）と前記ブロック成分（Ａ-２）の芳香族ビニル化合物の結合量（Ｓ2）との差が、10〜30質量％であることが好ましく、15〜25質量％であることが更に好ましい。
【００１９】
本発明のゴム組成物は、前記ブロック成分（Ａ-１）のガラス転移温度（Ｔg1）と前記ブロック成分（Ａ-２）のガラス転移温度（Ｔg2）との差が、5℃〜30℃であることが好ましい。
【００２０】
本発明のゴム組成物は、前記ブロック成分（Ａ-１）と前記ブロック成分（Ａ-２）との質量比（Ａ-１／Ａ-２）が、1／9〜9／1であることが好ましい。
【００２１】
本発明のゴム組成物は、前記ブロック成分（Ａ-１）の芳香族ビニル化合物の結合量（Ｓ1）が5〜40質量％であり、前記ブロック成分（Ａ-２）の芳香族ビニル化合物の結合量（Ｓ2）が15〜70質量％であることが好ましく、前記ブロック成分（Ａ-１）の芳香族ビニル化合物の結合量（Ｓ1）が15〜30質量％であり、前記ブロック成分（Ａ-２）の芳香族ビニル化合物の結合量（Ｓ2）が30〜55質量％であることが更に好ましい。
【００２２】
本発明のゴム組成物は、前記直鎖状ブロック共重合体（Ａ）が、更に(Ａ-１)−(Ａ-２)タイプを含有することが好ましい。
【００２３】
本発明のゴム組成物の他の好適例においては、前記直鎖状ブロック共重合体（Ａ）を含むゴム成分100質量部に対し、カーボンブラック及び／又は無機充填剤を10〜200質量部含有する。
【００２４】
また、本発明の空気入りタイヤは、上記のゴム組成物をトレッドゴムに用いたことを特徴とする。
【発明の効果】
【００２５】
本発明によれば、ガラス転移温度（Ｔg）の異なる二種類のブロック成分からなり、特定のブロック構造を有する直鎖状のブロック共重合体を含むゴム成分に、特定の分子量を有する低分子量重合体を配合してなり、タイヤのトレッドゴムに用いることにより、タイヤのブレーキ性能及び耐破壊性を十分に確保しながら、グリップ性能及び操縦安定性を向上させることが可能なゴム組成物を提供することができる。また、かかるゴム組成物をトレッドゴムに適用した、操縦安定性、グリップ性能、ブレーキ性能及び耐破壊性が高度にバランスされた空気入りタイヤを提供することができる。
【発明を実施するための最良の形態】
【００２６】
以下に、本発明を詳細に説明する。本発明のゴム組成物は、芳香族ビニル化合物−共役ジエン化合物共重合体又は共役ジエン化合物重合体のブロック成分（Ａ-１）と、該ブロック成分（Ａ-１）よりガラス転移温度（Ｔg）が高い芳香族ビニル化合物−共役ジエン化合物共重合体又は共役ジエン化合物重合体のブロック成分（Ａ-２）とからなる直鎖状ブロック共重合体（Ａ）を含むゴム成分100質量部に対して、芳香族ビニル化合物−共役ジエン化合物共重合体又は共役ジエン化合物重合体であって、ポリスチレン換算重量平均分子量が1.0×103〜2.0×105である低分子量重合体（Ｂ）を10〜200質量部配合してなり、
前記直鎖状ブロック共重合体（Ａ）が、(Ａ-１)−(Ａ-２)−(Ａ-１)タイプ及び(Ａ-２)−(Ａ-１)−(Ａ-２)タイプの少なくとも一方を含むことを特徴とする。
【００２７】
一般に、タイヤの操縦安定性の確保のためには、室温以上での弾性率（Ｇ’）とヒステリシスロスを上昇させる必要がある。一方、タイヤのブレーキ性能は、低温（約20℃）での弾性率（Ｇ’）が低いと、接地面積が大きくなるため、向上できる。加えて、高温（約60℃）でのヒステリシスロスの上昇は、ドライグリップ性能を向上させる。ここで、本発明のゴム組成物に用いる直鎖状ブロック共重合体（Ａ）は、ガラス転移温度（Ｔg）が異なる二種類のブロック成分からなり、(Ａ-１)−(Ａ-２)−(Ａ-１)タイプ及び(Ａ-２)−(Ａ-１)−(Ａ-２)タイプの少なくとも一方の配列を示す構造の直鎖状ブロック共重合体を含むことを要する。このため、該直鎖状ブロック共重合体（Ａ）においては、比較的ガラス転移温度の低い部分（ブロック成分（Ａ-１）由来の部分）が直鎖状ブロック共重合体（Ａ）の両末端又は中央に形成されており、それにより、比較的分子量の低い重合体との相溶性が向上される。従って、本発明のゴム組成物においては、低分子量重合体（Ｂ）が存在するため、該低分子量重合体（Ｂ）と直鎖状ブロック共重合体（Ａ）における比較的ガラス転移温度の低い部分との絡み合いが増える結果、室温以上での弾性率（Ｇ’）とヒステリシスロスを向上させることができ、更には、低温での弾性率（Ｇ’）を十分に確保することもできる。即ち、本発明のゴム組成物を空気入りタイヤのトレッドに用いることで、タイヤのブレーキ性能を十分に確保しながら、操縦安定性及びグリップ性能を向上させることができる。また、本発明のゴム組成物においては、直鎖状ブロック共重合体（Ａ）と低分子量重合体（Ｂ）との絡み合いが増えるため、耐破壊性をも向上させることができる。
【００２８】
本発明のゴム組成物の直鎖状ブロック共重合体（Ａ）は、芳香族ビニル化合物−共役ジエン化合物共重合体又は共役ジエン化合物重合体のブロック成分（Ａ-１）と、該ブロック成分（Ａ-１）よりガラス転移温度（Ｔg）が高い芳香族ビニル化合物−共役ジエン化合物共重合体又は共役ジエン化合物重合体のブロック成分（Ａ-２）とからなり、(Ａ-１)−(Ａ-２)−(Ａ-１)タイプ及び(Ａ-２)−(Ａ-１)−(Ａ-２)タイプの少なくとも一方を含むことを要し、(Ａ-１)−(Ａ-２)−(Ａ-１)タイプ及び(Ａ-２)−(Ａ-１)−(Ａ-２)タイプの少なくとも一方を30質量％以上含むことが好ましい。ここで、該直鎖状ブロック共重合体（Ａ）が(Ａ-１)−(Ａ-２)−(Ａ-１)タイプ及び／又は(Ａ-２)−(Ａ-１)−(Ａ-２)を含有することで、低分子量成分が絡み合いやすくなるため、グリップ性能が更に向上する。また、上記直鎖状ブロック共重合体（Ａ）は、(Ａ-１)−(Ａ-２)−(Ａ-１)タイプ及び／又は(Ａ-２)−(Ａ-１)−(Ａ-２)を含む限り特に制限はなく、例えば、(Ａ-１)−(Ａ-２)タイプ、(Ａ-１)−(Ａ-２)−(Ａ-１)−(Ａ-２)タイプ等の配列を示す構造の直鎖状ブロック共重合体を含有してもよい。ここで、上記直鎖状ブロック共重合体（Ａ）が、更に(Ａ-１)−(Ａ-２)タイプを含有する場合、ゴム組成物の作業性に優れる。なお、上記直鎖状ブロック共重合体（Ａ）は、線状の重合体であるため、ブロック成分（Ａ-１）及び（Ａ-２）にカップリング剤等を用いて合成する分岐状の重合体や網目状の重合体と比べて、低分子量重合体（Ｂ）との絡み合いが増加しており、それによって、高温（約60℃）でのヒステリシスロスが更に上昇し、グリップ性能を大幅に向上させることができる。
【００２９】
上記直鎖状ブロック共重合体（Ａ）は、ポリスチレン換算重量平均分子量が8.0×105〜3.0×106であることが好ましく、1.1×106〜2.5×106であることが更に好ましく、1.3×106〜2.0×106であることが一層好ましい。上記直鎖状ブロック共重合体（Ａ）のポリスチレン換算重量平均分子量が8.0×105未満では、ゴム組成物の破壊特性が低下する場合があり、一方、3.0×106を超えると、重合溶液の粘度が高くなり過ぎ生産性が低くなる。
【００３０】
上記直鎖状ブロック共重合体（Ａ）は、共役ジエン化合物部分のビニル結合量が10〜80％、好ましくは20〜60％の範囲であり、芳香族ビニル化合物の結合量が0〜70質量％の範囲であることが好ましい。ここで、上記直鎖状ブロック共重合体（Ａ）の共役ジエン化合物部分のビニル結合量が10％未満では、直鎖状ブロック共重合体（Ａ）のガラス転移温度（Ｔg）が低くなり過ぎ、高温での弾性率（Ｇ’）とヒステリシスロスを十分に確保することができず、一方、80％を超えると、ゴム組成物の耐破壊性が低下する場合がある。また、上記直鎖状ブロック共重合体（Ａ）の芳香族ビニル化合物の結合量が70質量％を超えると、ゴム組成物の耐摩耗性が低下する場合がある。
【００３１】
上記直鎖状ブロック共重合体（Ａ）においては、上記ブロック成分（Ａ-２）のガラス転移温度（Ｔg2）が、上記ブロック成分（Ａ-１）のガラス転移温度（Ｔg1）より高いこと以外は特に制限されず、例えば、上記ブロック成分（Ａ-１）のガラス転移温度（Ｔg1）が-100℃〜-10℃の範囲であり、上記ブロック成分（Ａ-２）のガラス転移温度（Ｔg2）が-50℃〜100℃の範囲であることが好ましく、上記ブロック成分（Ａ-１）のガラス転移温度（Ｔg1）が-80℃〜-30℃の範囲であり、上記ブロック成分（Ａ-２）のガラス転移温度（Ｔg2）が-40℃〜0℃の範囲であることが更に好ましい。ここで、ブロック成分（Ａ-１）のガラス転移温度（Ｔg1）及びブロック成分（Ａ-２）のガラス転移温度（Ｔg2）の両方が上記の特定した範囲内にあれば、ブレーキ性能及び操縦安定性が高度にバランスされる。
【００３２】
また、上記直鎖状ブロック共重合体（Ａ）においては、上記ブロック成分（Ａ-１）のガラス転移温度（Ｔg1）と上記ブロック成分（Ａ-２）のガラス転移温度（Ｔg2）との差が、5℃〜30℃であることが好ましい。ここで、ガラス転移温度（Ｔg）の差が5℃未満では、ブロック構造の効果が十分に発揮されず、一方、30℃を超えると、ブロック成分（Ａ-１）とブロック成分（Ａ-２）のセグメント間で非相溶となり、耐破壊性が低下する場合がある。
【００３３】
上記直鎖状ブロック共重合体（Ａ）は、特に制限されず、例えば、重合反応に不活性な炭化水素溶媒中で、リチウム系重合開始剤を用いて、上記直鎖状ブロック共重合体（Ａ）を形成する各ブロック成分を、該ブロック成分の配列に従い順に重合させて得られる。なお、上記直鎖状ブロック共重合体（Ａ）を形成するブロック成分（Ａ-１）は、芳香族ビニル化合物と共役ジエン化合物とを共重合、又は共役ジエン化合物を重合して得られ、一方、ブロック成分（Ａ-２）は、芳香族ビニル化合物と共役ジエン化合物とを共重合して、又は共役ジエン化合物を重合して得られる。
【００３４】
ここで、芳香族ビニル化合物としては、スチレン、α-メチルスチレン、１-ビニルナフタレン、３-ビニルトルエン、エチルビニルベンゼン、ジビニルベンゼン、４-シクロヘキシルスチレン及び２,４,６-トリメチルスチレン等が挙げられ、これら芳香族ビニル化合物は、単独で用いてもよく、二種以上を組み合わせて用いてもよい。一方、上記共役ジエン化合物としては、１,３-ブタジエン、イソプレン、１,３-ペンタジエン、２,３-ジメチルブタジエン、２-フェニル-１,３-ブタジエン、１,３-ヘキサジエン等が挙げられ、これら共役ジエン化合物は、単独で用いてもよく、二種以上を組み合わせて用いてもよい。上記芳香族ビニル化合物の中でもスチレンが特に好ましく、上記共役ジエン化合物の中でも１,３-ブタジエンが特に好ましい。従って、上記直鎖状ブロック共重合体（Ａ）を形成するブロック成分（Ａ-１）及び／又はブロック成分（Ａ-２）は、ポリブタジエン又はスチレン−ブタジエン共重合体であることが好ましい。
【００３５】
上記直鎖状ブロック共重合体（Ａ）において、上記ブロック成分（Ａ-１）の芳香族ビニル化合物の結合量(Ｓ1)（質量％）と共役ジエン化合物部分のビニル結合量(Ｖ1)（％）とが、上記式(I)の関係を満たし、かつ、上記ブロック成分（Ａ-２）の芳香族ビニル化合物の結合量(Ｓ2)（質量％）と共役ジエン化合物部分のビニル結合量(Ｖ2)（％）とが、上記式(II)の関係を満たすことが好ましく、上記ブロック成分（Ａ-１）の芳香族ビニル化合物の結合量(Ｓ1)（質量％）と共役ジエン化合物部分のビニル結合量(Ｖ1)（％）とが、上記式(III)の関係を満たし、かつ、上記ブロック成分（Ａ-２）の芳香族ビニル化合物の結合量(Ｓ2)（質量％）と共役ジエン化合物部分のビニル結合量(Ｖ2)（％）とが、上記式(IV)の関係を満たすことが更に好ましい。各ブロック成分の芳香族ビニル化合物の結合量及び共役ジエン化合物のビニル結合量とが、上記式(I)及び式(II)の関係を満たす直鎖状ブロック共重合体（Ａ）は、タイヤ用重合体として好適なガラス転移温度（Ｔg）を有する。
【００３６】
また、上記ブロック成分（Ａ-１）の芳香族ビニル化合物の結合量（Ｓ1）と上記ブロック成分（Ａ-２）の芳香族ビニル化合物の結合量（Ｓ2）との差は、10〜30質量％であることが好ましく、15〜25質量％であることが更に好ましい。芳香族ビニル化合物の結合量の差が10質量％未満では、ブロック構造の効果が十分に発揮されず、一方、30質量％を超えると、ブロック成分（Ａ-１）とブロック成分（Ａ-２）のセグメント間で非相溶となる場合がある。
【００３７】
更に、上記ブロック成分（Ａ-１）の芳香族ビニル化合物の結合量（Ｓ1）が5〜40質量％であり、上記ブロック成分（Ａ-２）の芳香族ビニル化合物の結合量（Ｓ2）が15〜70質量％であることが好ましく、上記ブロック成分（Ａ-１）の芳香族ビニル化合物の結合量（Ｓ1）が15〜30質量％であり、前記ブロック成分（Ａ-２）の芳香族ビニル化合物の結合量（Ｓ2）が30〜55質量％であることが更に好ましい。ここで、各ブロック成分の芳香族ビニル化合物の結合量が上記の特定した範囲内にある直鎖状ブロック共重合体（Ａ）は、生産性と耐破壊性が高度にバランスされる。
【００３８】
上記直鎖状ブロック共重合体（Ａ）において、上記ブロック成分（Ａ-１）と上記ブロック成分（Ａ-２）との質量比（Ａ-１／Ａ-２）が、1／9〜9／1であることが好ましい。直鎖状ブロック共重合体（Ａ）に占めるブロック成分（Ａ-１）の割合が10質量％未満では（即ち、ブロック成分（Ａ-２）の割合が90質量％を超えると）、高温での弾性率（Ｇ’）を維持することが困難になり、一方、直鎖状ブロック共重合体（Ａ）に占めるブロック成分（Ａ-１）の割合が90質量％を超えると（即ち、ブロック成分（Ａ-２）の割合が10質量％未満では）、直鎖状ブロック共重合体（Ａ）のガラス転移温度（Ｔg）が低くなり過ぎ、高温での弾性率（Ｇ’）及びヒステリシスロスを向上させることが困難になる。
【００３９】
一方、本発明のゴム組成物の低分子量重合体（Ｂ）は、ポリスチレン換算重量平均分子量が1.0×103〜2.0×105である芳香族ビニル化合物−共役ジエン化合物共重合体又は共役ジエン化合物重合体であることを要する。上記低分子量重合体（Ｂ）のポリスチレン換算重量平均分子量が1.0×103未満では、室温以上での弾性率（Ｇ’）及びヒステリシスロスに加えて、低温での弾性率（Ｇ’）が十分に得られないため、タイヤの操縦安定性、耐破壊性、ブレーキ性能を高度にバランスさせることができず、一方、2.0×105を超えると、ゴム組成物のウェットスキッド抵抗性及びドライグリップ性が不十分であるため、タイヤの操縦安定性を向上させることができない。
【００４０】
更に、本発明のゴム組成物は、上記直鎖状ブロック共重合体（Ａ）を含むゴム成分100質量部に対して、上記低分子量重合体（Ｂ）を10〜200質量部の割合で配合することを要する。該低分子量重合体（Ｂ）の配合量が10質量部未満では、タイヤの操縦安定性を十分に改良することができず、一方、200質量部を超えると、ゴム組成物のムーニー粘度が低くなり過ぎて生産性が悪くなる。
【００４１】
上記低分子量重合体（Ｂ）は、共役ジエン化合物部分のビニル結合量が10〜80％の範囲であり、芳香族ビニル化合物の結合量が0〜60質量％の範囲であることが好ましい。ここで、上記低分子量重合体（Ｂ）の共役ジエン化合物部分のビニル結合量が10％未満では、ウェットスキッド特性及びドライグリップ特性が低下する場合があり、一方、80％を超えると、樹枝状になるためゴム組成物が固くなり、ウェットスキッド特性及びドライグリップ特性が低下する場合がある。また、上記低分子量重合体（Ｂ）の芳香族ビニル化合物の結合量が60質量％を超えると、低分子量重合体（Ｂ）が樹脂状になるためゴム組成物が固くなり、ウェットスキッド抵抗性及びドライグリップ性が低下し、タイヤの操縦安定性を向上させることができないことがある。
【００４２】
上記低分子量重合体（Ｂ）は、芳香族ビニル化合物と共役ジエン化合物とを共重合、又は共役ジエン化合物を重合して製造される。ここで、芳香族ビニル化合物としては、スチレン、α-メチルスチレン、１-ビニルナフタレン、３-ビニルトルエン、エチルビニルベンゼン、ジビニルベンゼン、４-シクロヘキシルスチレン及び２,４,６-トリメチルスチレン等が挙げられ、これら芳香族ビニル化合物は、単独で用いてもよく、二種以上を組み合わせて用いてもよい。一方、上記共役ジエン化合物としては、１,３-ブタジエン、イソプレン、１,３-ペンタジエン、２,３-ジメチルブタジエン、２-フェニル-１,３-ブタジエン、１,３-ヘキサジエン等が挙げられ、これら共役ジエン化合物は、単独で用いてもよく、二種以上を組み合わせて用いてもよい。上記芳香族ビニル化合物の中でもスチレンが特に好ましく、上記共役ジエン化合物の中でも、１,３-ブタジエンが特に好ましい。従って、上記低分子量重合体（Ｂ）としては、ポリブタジエン及びスチレン−ブタジエン共重合体が好ましい。
【００４３】
上記低分子量重合体（Ｂ）は、例えば、上述の芳香族ビニル化合物と共役ジエン化合物とを炭化水素溶媒中でエーテル又は第三級アミンの存在下、リチウム系重合開始剤を用いてアニオン重合によって重合させて得られる。一方、上記直鎖状ブロック共重合体（Ａ）は、上記した通りであるが、詳細には、例えば、上述の芳香族ビニル化合物と共役ジエン化合物とを炭化水素溶媒中でエーテル又は第三級アミンの存在下、リチウム系重合開始剤を用いてアニオン重合によって重合させて、次いで重合体（Ａ）のブロック成分の配列に従い順に芳香族ビニル化合物と共役ジエン化合物とを加えて重合させて得られる。なお、上記直鎖状ブロック共重合体（Ａ）又は低分子量重合体（Ｂ）は、水素化触媒の存在下、常法に従って水添されてもよい。
【００４４】
ここで、上記炭化水素溶媒としては、特に限定されるものではないが、シクロヘキサン、メチルシクロペンタン、シクロオクタン等の脂環式炭化水素、プロパン、ブタン、ペンタン、ヘキサン、ヘプタン、オクタン、デカン等の脂肪族炭化水素、ベンゼン、トルエン、エチルベンゼン等の芳香族炭化水素等を用いることができる。これら炭化水素は、１種単独で用いても、２種以上を混合して用いてもよい。これら炭化水素の中では、脂肪族炭化水素及び脂環式炭化水素が好ましい。
【００４５】
また、上記リチウム系重合開始剤としては、有機リチウム化合物が好ましく、該有機リチウム化合物としては、エチルリチウム、プロピルリチウム、ｎ-ブチルリチウム、sec-ブチルリチウム（sec-ＢｕＬｉ）、ｔ-ブチルリチウム等のアルキルリチウム；フェニルリチウム、トリルリチウム等のアリールリチウム；ビニルリチウム、プロペニルリチウム等のアルケニルリチウム；テトラメチレンジリチウム、ペンタメチレンジリチウム、ヘキサメチレンジリチウム、デカメチレンジリチウム等のアルキレンジリチウム；１,３-ジリチオベンゼン、１,４-ジリチオベンゼン等のアリレンジリチウムの他；１,３,５-トリリチオシクロヘキサン、１,２,５-トリリチオナフタレン、１,３,５,８-テトラリチオデカン、１,２,３,５-テトラリチオ-４-ヘキシル-アントラセン等が挙げられる。これらの中でも、ｎ-ブチルリチウム、sec-ブチルリチウム、ｔ-ブチルリチウム及びテトラメチレンジリチウムが好ましく、ｎ-ブチルリチウムが特に好ましい。上記リチウム系重合開始剤の使用量は、反応操作における重合速度及び生成させる重合体の分子量によって決定され、通常、単量体100g当たりリチウム原子として0.02〜5mgの範囲が好ましく、0.05〜2mgの範囲が更に好ましい。なお、リチウム系重合開始剤に代えて、Ｃｏ、Ｎｉ、Ｔｉ及びＮｄからなる群から選択される少なくとも一種の金属を含んだ重合開始剤を使用することもできる。
【００４６】
更に、上記リチウム系重合開始剤として、Macromolecules, vol.27, 5957-5963 (1994)に従い調製されたsec-ＢｕＬｉとｍ-ジイソプロペニルベンゼンとの化合物（ＤｉＬｉ）を使用することもできる。かかる重合開始剤ＤｉＬｉは、重合の活性点を分子内に二箇所有することを特徴する。このため、例えば、(Ａ-１)−(Ａ-２)−(Ａ-１)タイプ又は(Ａ-２)−(Ａ-１)−(Ａ-２)タイプの配列を示す構造の直鎖状ブロック共重合体（Ａ）を合成する場合においては、まず、共重合体（Ａ）の配列の中心を構成するブロック成分の重合反応を開始させてから、共重合体（Ａ）の配列に従い他のブロック成分を重合させることになる。また、重合開始剤ＤｉＬｉを使用する場合、理論的には、該重合開始剤ＤｉＬｉの残基が、得られる重合体の中心に位置する。なお、実際の重合反応においては、重合開始剤ＤｉＬｉが有する活性点の一方が失活した状態で重合反応が進行するものも存在し得るが、この場合において得られる共重合体は、一般に目的の共重合体よりも分子量が低いため、目的の共重合体と混在することによりゴム組成物の作業性を向上させる効果が得られる。また、重合開始剤ＤｉＬｉは、重合の活性点を分子内に二箇所有するため、分子量の大きい共重合体（Ａ）を容易に製造することができる。
【００４７】
上記重合体（Ａ）及び重合体（Ｂ）を得るための重合反応は、バッチ重合方式、連続重合方式のいずれの方式によっても行うことができる。上記重合反応における重合温度は、0〜130℃の範囲が好ましい。また、重合反応は、等温重合、昇温重合及び断熱重合のいずれの重合形式によっても行うことができる。更に、重合を行う際には、反応容器内にゲルが生成するのを防止するために、１,２-ブタジエン等のアレン化合物を添加することもできる。
【００４８】
本発明のゴム組成物は、上記直鎖状ブロック共重合体（Ａ）を含むゴム成分を使用することを要するが、該直鎖状ブロック共重合体（Ａ）を30質量％以上含むゴム成分を使用することが好ましい。ここで、該直鎖状ブロック共重合体（Ａ）以外のゴム成分を含む場合においては、ゴム工業界で使用される一般的なゴム成分をブレンドすることができ、具体的には、天然ゴム（ＮＲ）、スチレン−ブタジエン共重合体ゴム（ＳＢＲ）、ポリイソプレンゴム（ＩＲ）、ポリブタジエンゴム（ＢＲ）、ブチルゴム（ＩＩＲ）、エチレン−プロピレン共重合体等をブレンドすることができる。
【００４９】
本発明のゴム組成物は、上記直鎖状ブロック共重合体（Ａ）を含むゴム成分100質量部に対して、カーボンブラック及び／又は無機充填剤を10〜200質量部含有することが好ましい。該カーボンブラック及び／又は無機充填剤の含有量が10質量部未満では、破壊特性等が十分でなく、一方、200質量部を超えると、ゴム組成物の作業性が低下する。
【００５０】
上記カーボンブラックとしては、特に限定されるものではないが、ＦＥＦ、ＳＲＦ、ＨＡＦ、ＩＳＡＦ、ＳＡＦグレードのもの等が挙げられる。また、該カーボンブラックとしては、ヨウ素吸着量（ＩＡ）が60mg/g以上で、且つジブチルフタレート（ＤＢＰ）吸油量が80mL/100g以上のカーボンブラックが好ましい。カーボンブラックを配合することで、ゴム組成物の諸物性を改善することができるが、耐摩耗性を向上させる観点からは、ＨＡＦ、ＩＳＡＦ、ＳＡＦグレードのものが更に好ましい。
【００５１】
上記無機充填剤としては、シリカ；γ-アルミナ、α-アルミナ等のアルミナ（Ａｌ2Ｏ3）；ベーマイト、ダイアスポア等のアルミナ一水和物（Ａｌ2Ｏ3・Ｈ2Ｏ）；ギブサイト、バイヤライト等の水酸化アルミニウム［Ａｌ(ＯＨ)3］；炭酸アルミニウム［Ａｌ2(ＣＯ3)3］、水酸化マグネシウム［Ｍｇ(ＯＨ)2］、酸化マグネシウム（ＭｇＯ）、炭酸マグネシウム（ＭｇＣＯ3）、タルク（３ＭｇＯ・４ＳｉＯ2・Ｈ2Ｏ）、アタパルジャイト（５ＭｇＯ・８ＳｉＯ2・９Ｈ2Ｏ）、チタン白（ＴｉＯ2）、チタン黒（ＴｉＯ2n-1）、酸化カルシウム（ＣａＯ）、水酸化カルシウム［Ｃａ(ＯＨ)2］、酸化アルミニウムマグネシウム（ＭｇＯ・Ａｌ2Ｏ3）、クレー（Ａｌ2Ｏ3・２ＳｉＯ2）、カオリン（Ａｌ2Ｏ3・２ＳｉＯ2・２Ｈ2Ｏ）、パイロフィライト（Ａｌ2Ｏ3・４ＳｉＯ2・Ｈ2Ｏ）、ベントナイト（Ａｌ2Ｏ3・４ＳｉＯ2・２Ｈ2Ｏ）、ケイ酸アルミニウム（Ａｌ2ＳｉＯ5、Ａｌ4・３ＳｉＯ4・５Ｈ2Ｏ等）、ケイ酸マグネシウム（Ｍｇ2ＳｉＯ4、ＭｇＳｉＯ3等）、ケイ酸カルシウム（Ｃａ2ＳｉＯ4等）、ケイ酸アルミニウムカルシウム（Ａｌ2Ｏ3・ＣａＯ・２ＳｉＯ2等）、ケイ酸マグネシウムカルシウム（ＣａＭｇＳｉＯ4）、炭酸カルシウム（ＣａＣＯ3）、酸化ジルコニウム（ＺｒＯ2）、水酸化ジルコニウム［ＺｒＯ(ＯＨ)2・ｎＨ2Ｏ］、炭酸ジルコニウム［Ｚｒ(ＣＯ3)2］、各種ゼオライトのように電荷を補正する水素、アルカリ金属又はアルカリ土類金属を含む結晶性アルミノケイ酸塩等が挙げられる。
【００５２】
上記無機充填剤の中でも、シリカが特に好ましい。該シリカとしては、湿式シリカ（含水ケイ酸）、乾式シリカ（無水ケイ酸）、ケイ酸カルシウム、ケイ酸アルミニウム等が挙げられ、これらの中でも、湿式シリカが好ましい。
【００５３】
本発明のゴム組成物には、上記直鎖状ブロック共重合体（Ａ）、低分子量重合体（Ｂ）、一般的なゴム成分、カーボンブラック、無機充填剤の他に、例えば、軟化剤、老化防止剤、シランカップリング剤、加硫促進剤、加硫促進助剤、加硫剤等のゴム工業界で通常使用される添加剤を、本発明の目的を害しない範囲内で適宜選択して配合することができる。これら配合剤としては、市販品を好適に使用することができる。上記ゴム組成物は、上記直鎖状ブロック共重合体（Ａ）を含むゴム成分に、上記低分子量重合体（Ｂ）と、必要に応じて適宜選択した各種配合剤とを配合して、混練り、熱入れ、押出等することにより製造することができる。
【００５４】
本発明の空気入りタイヤは、上述したゴム組成物をトレッドゴムに用いたことを特徴とする。該タイヤは、高温での弾性率（Ｇ’）とヒステリシスロスが高いことに加えて、低温での弾性率（Ｇ’）を十分に抑えたゴム組成物を適用してなるため、操縦安定性、耐破壊性、ブレーキ性能及びグリップ性能が高度にバランスされている。なお、本発明の空気入りタイヤは、上述のゴム組成物をトレッドに用いる以外特に制限は無く、常法に従って製造することができる。また、該タイヤに充填する気体としては、通常の或いは酸素分圧を調整した空気の他、窒素、アルゴン、ヘリウム等の不活性ガスを用いることができる。
【実施例】
【００５５】
以下に、実施例を挙げて本発明を更に詳しく説明するが、本発明は下記の実施例に何ら限定されるものではない。
【００５６】
以下の方法で共重合体(Ｘ-１)〜(Ｘ-６)、共重合体(Ｙ-１)を合成し、得られた共重合体のスチレン結合量、ビニル結合量、ポリスチレン換算重量平均分子量、及びガラス転移温度（Ｔg）を下記の方法で測定した。
【００５７】
（１）スチレン結合量
合成された共重合体のスチレン結合量は、1Ｈ-ＮＭＲスペクトルの積分比から算出した。
【００５８】
（２）ビニル結合量
合成された共重合体のブタジエン部分のビニル結合量は、赤外法で分析した。
【００５９】
（３）ポリスチレン換算重量平均分子量（Ｍw）
合成された共重合体のポリスチレン換算重量平均分子量は、ＧＰＣで測定した。ここで、ＧＰＣとしてはウォーターズ社製２４４型ＧＰＣを用い、検知器としては示差屈折計を用い、カラムとしては東ソー製カラムＧＭＨ−３、ＧＭＨ−６、Ｇ６０００Ｈ−６を用い、移動相としてはテトラヒドロフランを用いた。また、標準物質としてウォーターズ社製単分散スチレン重合体を用い、ＧＰＣによる単分散スチレン重合体のピークの分子量とＧＰＣのカウント数との関係を予め求めて検量線を作成し、これを用いて、共重合体のポリスチレン換算での分子量を求めた。
【００６０】
（４）ガラス転移温度（Ｔg）
各共重合体におけるブロック成分（Ａ-１）及び（Ａ-２）をモデルとした重合体をそれぞれ合成し、得られた重合体についてのガラス転移温度（Ｔg）を、デュポン社製９１０型示差走査熱量計（ＤＳＣ）を用い、ＡＳＴＭ Ｄ３４１８−８２に記載の方法に従って測定し、各重合体を測定した際の外挿開始温度（extrapolated onset temperature）；Ｔfをもって、対応するブロック成分のガラス転移温度；Ｔgとした。
【００６１】
＜共重合体(Ｘ-１)の合成＞
十分に窒素置換した拌翼つきの５リットルオートクレーブに、シクロヘキサン3000g、テトラヒドロフラン（ＴＨＦ）12g、１,３-ブタジエン200g及びスチレン100gを導入し、オートクレーブ内の温度を21℃に調整した。次に、重合開始剤としてMacromolecules, vol.27, 5957-5963 (1994)に従い調製されたsec-ＢｕＬｉとｍ-ジイソプロペニルベンゼンとの化合物（ＤｉＬｉ）0.14gを加えて昇温条件下でモノマーの転化率が99％になるまで重合した後、老化防止剤として２,６-ジ-ｔ-ブチル-ｐ-クレゾールを3.5g加え、共重合体(Ｘ-１)を得た。分析値を表１に示す。
【００６２】
＜共重合体(Ｘ-２)の合成＞
十分に窒素置換した拌翼つきの５リットルオートクレーブに、シクロヘキサン3000g、テトラヒドロフラン（ＴＨＦ）9g、１,３-ブタジエン155.6g及びスチレン100gを導入し、オートクレーブ内の温度を21℃に調整した。次に、重合開始剤ＤｉＬｉ0.1gを加えて昇温条件下でモノマーの転化率が99％になるまで重合した後、１,３-ブタジエン44.4gを加えてさらに重合を進行させた。1時間後、モノマーの転化率が99％であることを確認した。その後、老化防止剤として２,６-ジ-ｔ-ブチル-ｐ-クレゾールを3.5g加え、共重合体(Ｘ-２)を得た。分析値を表１に示す。
【００６３】
＜共重合体(Ｘ-３)〜(Ｘ-５)の合成＞
重合開始時の１,３-ブタジエン及びスチレン仕込み量、並びに重合反応の途中で添加した単量体の種類及びその添加量を変えた他は、上記共重合体(Ｘ-２)と同様にして共重合体(Ｘ-３)〜(Ｘ-５)を合成した。分析値を表１に示す。
【００６４】
＜共重合体(Ｘ-６)の合成＞
十分に窒素置換した拌翼つきの５リットルオートクレーブに、シクロヘキサン3000g、テトラヒドロフラン（ＴＨＦ）12g、１,３-ブタジエン130g及びスチレン80gを導入し、オートクレーブ内の温度を21℃に調整した。次に、ｎ-ブチルリチウム0.10gを加えて昇温条件下でモノマーの転化率が99％になるまで重合した後、更にスチレン20g、１,３-ブタジエン70gを加えてさらに重合を進行させた。2時間後、モノマーの転化率が99％であることを確認した。その後、老化防止剤として２,６-ジ-ｔ-ブチル-ｐ-クレゾールを3.5g加え、共重合体(Ｘ-６)を得た。分析値を表１に示す。
【００６５】
【表１】
2008231197.tif 000002
【００６６】
＜共重合体(Ｙ-１)の合成＞
十分に窒素置換した拌翼つきの５リットルオートクレーブに、シクロヘキサン3000g、テトラヒドロフラン（ＴＨＦ）12g、１,３-ブタジエン200g及びスチレン100gを導入し、オートクレーブ内の温度を21℃に調整した。次に、ｎ-ブチルリチウム1.50gを加えて昇温条件下で60分間重合し、モノマーの転化率が99％であることを確認した後、トリブチルシリルクロライドを4.68g加え、液状の共重合体(Ｙ-１)を得た。得られた共重合体(Ｙ-１)は、スチレン結合量が33質量％、ビニル結合量が42％、ポリスチレン換算重量平均分子量が15,000であった。
【００６７】
次に、上記共重合体(Ｘ-１)〜(Ｘ-６)及び共重合体(Ｙ-１)を用いて、表２に示す配合処方のゴム組成物を常法に従って調製し、160℃で15分間加硫して得た加硫ゴムに対し、ブレーキ性能、操縦安定性、グリップ性能及び耐破壊性を下記の方法で評価した。結果を表２に示す。
【００６８】
（５）ブレーキ性能
レオメトリックス社製メカニカルスペクトロメーターを用い、せん断歪5％、温度20℃、周波数15Hzで弾性率（Ｇ’）を測定し、比較例１の弾性率（Ｇ’）を100として指数表示した。指数値が小さい程、ブレーキ性能が良好であることを示す。
【００６９】
（６）操縦安定性
レオメトリックス社製メカニカルスペクトロメーターを用い、せん断歪5％、温度60℃、周波数15Hzで弾性率（Ｇ’）を測定し、比較例１の弾性率（Ｇ’）を100として指数表示した。指数値が大きい程、操縦安定性が良好であることを示す。
【００７０】
（７）グリップ性能
レオメトリックス社製メカニカルスペクトロメーターを用い、せん断歪5％、温度60℃、周波数15Hzでtanδを測定し、比較例１のtanδを100として指数表示した。指数値が大きい程、グリップ性能が良好であることを示す。
【００７１】
（８）耐破壊性
ＪＩＳ Ｋ ６３０１−１９９５に準拠して室温で引張試験を行い、加硫したゴム組成物の引張り強さ（Ｔb）を測定し、比較例１の引張り強さを100として指数表示した。指数値が大きい程、耐破壊性が良好であることを示す。
【００７２】
【表２】
2008231197.tif 000003
【００７３】
*1  ＩＳＡＦ，東海カーボン(株)製，シースト３Ｈ.
*2  Ｎ-(１,３-ジメチルブチル)-Ｎ’-フェニル-ｐ-フェニレンジアミン，大内新興化学工業(株)製，「ノクラック６Ｃ」.
*3  ジ-２-ベンゾチアゾリルジスルフィド，大内新興化学工業(株)製，「ノクセラーＤＭ」.
*4  Ｎ-ｔ-ブチル-２-ベンゾチアゾリルスルフェンアミド，大内新興化学工業(株)製，「ノクセラーＮＳ」.
【００７４】
表２の結果から、ガラス転移温度（Ｔg）の異なる二種類のブロック成分からなり、(Ａ-１)−(Ａ-２)−(Ａ-１)タイプ及び(Ａ-２)−(Ａ-１)−(Ａ-２)タイプの少なくとも一方を含む直鎖状ブロック共重合体（Ａ）に、特定の分子量を有する低分子量重合体（Ｂ）を配合した実施例１〜４のゴム組成物は、比較例１〜３のゴム組成物と比べて、タイヤの操縦安定性、耐破壊性、ブレーキ性能及びグリップ性能を高度にバランスさせることができる。